(57)【要約】【課題】炭素質膜へのプラズマ照射による官能基の導入を効率良く行うことができるようにする。【解決手段】炭素質膜は、基材１０１の表面に形成された炭素質膜本体１０３と、炭素質膜本体１０３の表面に導入された官能基１０５とを備えている。炭素質膜本体１０３は、少なくとも表面側の部分において炭素−炭素結合を炭素−水素結合よりも多く含む。【選択図】図４
2010228972.tif 000002
【特許請求の範囲】
【請求項１】
基材の表面に形成された炭素質膜本体と、
前記炭素質膜本体の表面に導入された官能基とを備え、
前記炭素質膜本体は、少なくとも表面側の部分において炭素−炭素結合を炭素−水素結合よりも多く含むことを特徴とする炭素質膜。
【請求項２】
前記炭素質膜本体は、基材側の部分において表面側の部分よりも炭素−水素結合を多く含むことを特徴とする請求項１に記載の炭素質膜。
【請求項３】
前記炭素質膜本体は、基材側に形成され、炭素−水素結合を炭素−炭素結合よりも多く含む第１の層と、表面側に形成され、炭素−炭素結合を炭素−水素結合よりも多く含む第２の層とを有していることを特徴とする請求項２に記載の炭素質膜。
【請求項４】
前記官能基は、アミノ基及びカルボキシル基の少なくとも一方を含むことを特徴とする請求項１〜３のいずれか１項に記載の炭素質膜。
【請求項５】
前記官能基はアミノ基を含み、
前記炭素質膜本体の表面における炭素に対する窒素の比率は、０．１６以上であることを特徴とする請求項１〜３のいずれか１項に記載の炭素質膜。
【請求項６】
前記官能基はカルボキシル基を含み、
前記炭素質膜本体の表面における炭素に対する酸素の比率は、０．１８以上であることを特徴とする請求項１〜３のいずれか１項に記載の炭素質膜。
【請求項７】
少なくとも表面において炭素−炭素結合を炭素−水素結合よりも多く含む炭素質膜本体を基材の表面に成膜する工程（ａ）と、
前記炭素質膜本体にプラズマを照射することにより前記炭素質膜本体の表面に官能基を導入する工程（ｂ）とを備えていることを特徴とする炭素質膜の形成方法。
【請求項８】
前記工程（ａ）では、スパッタ法を用いて前記炭素質膜本体を成膜することを特徴とする請求項７に記載の炭素質膜の製造方法。
【請求項９】
前記工程（ａ）では、基材側の部分において炭素−水素結合を炭素−炭素結合よりも多く含み、表面側の部分において炭素−炭素結合を炭素−水素結合よりも多く含むように前記炭素質膜本体を成膜することを特徴とする請求項７に記載の炭素質膜の製造方法。
【請求項１０】
前記工程（ａ）では、化学気相堆積法を用いて炭素−水素結合を炭素−炭素結合よりも多く含む第１の層を形成した後、スパッタ法を用いて炭素−炭素結合を炭素−水素結合よりも多く含む第２の層を形成することを特徴とする請求項９に記載の炭素質膜の製造方法。
【請求項１１】
前記工程（ｂ）では、アンモニアプラズマ及び酸素プラズマの少なくとも一方を照射することを特徴とする請求項７〜１０のいずれか１項に記載の炭素質膜の製造方法。
【発明の詳細な説明】
【技術分野】
【０００１】
本発明は、炭素質膜及びその製造方法に関し、特に官能基を有する炭素質膜及びその製造方法に関する。
【背景技術】
【０００２】
ダイヤモンド様膜（ＤＬＣ膜）に代表される炭素質膜は、硬く緻密で且つ不活性な表面を有しているため、金属やセラミックス等の無機系材料及び樹脂等の有機系材料等からなる基材の表面に形成することにより基材の表面に耐摩耗性、耐蝕性及び表面平滑性等の性質を付与することができる。
【０００３】
例えば、金型や治工具の表面をＤＬＣ膜によりコーティングすることにより、耐久性を向上させたり、離型性を向上させたりすることが知られている。また、非常に平滑で不活性な表面であるため、生体物質との相互作用を嫌う医療用器具の基材を表面処理する方法としても期待されている。
【０００４】
近年では、ＤＬＣ膜等の炭素質膜をさらに改質してより優れた特性を付与することも検討されている。例えば、炭素質膜の表面を修飾する方法として、プラズマ照射により炭素質膜の表面に官能基を導入する方法がある（例えば、特許文献１を参照。）。炭素質膜の表面にアミノ基及びカルボキシル基等の官能基を導入することにより、表面のぬれ性を改善して防汚性を向上させたり、生体適合性を向上させたりすることが検討されている。また、炭素質膜の表面に導入した官能基を用いて抗血栓性の薬剤等の種々の物質をＤＬＣ膜の表面に結合させることが検討されている。
【特許文献１】国際公開第２００５／９７６７３号パンフレット
【発明の開示】
【発明が解決しようとする課題】
【０００５】
しかしながら、前記従来のプラズマ照射による炭素質膜への官能基の導入には、官能基の導入量が大きくばらつくという問題がある。プラズマを照射してもほとんど官能基が導入できない場合が多く、官能基の導入による炭素質膜の改質を十分行うことができない。また、官能基の導入量を多くできる場合が偶然あっても再現性が乏しい。このため、安定して製品を供給することが困難であるという問題がある。
【０００６】
本願発明者らは、炭素質膜への官能基の導入量が炭素質膜の表面における元素の結合状態に影響を受けることを見出した。本願は、この知見に基づき、炭素質膜へのプラズマ照射による官能基の導入を効率良く行うことができるようにすることを目的等する。
【課題を解決するための手段】
【０００７】
具体的に、本発明に係る炭素質膜は、基材の表面に形成された炭素質膜本体と、炭素質膜本体の表面に導入された官能基とを備え、炭素質膜本体は、少なくとも表面側の部分において炭素−炭素結合を炭素−水素結合よりも多く含むことを特徴とする。
【０００８】
本願発明者らは、炭素−水素結合よりも炭素−炭素結合が多い場合にプラズマ照射による官能基の導入が効率良く行われることを見出した。本発明の炭素質膜は、少なくとも表面側の部分において炭素−炭素結合を炭素−水素結合よりも多く含む。このため、炭素質膜の表面への官能基の導入量を多くすることができると共に、再現性良く官能基を導入することが可能となる。
【０００９】
本発明の炭素質膜において、炭素質膜本体は、基材側の部分において表面側の部分よりも炭素−水素結合を多く含む構成としてもよい。
【００１０】
この場合において、炭素質膜本体は、基材側に形成され、炭素−水素結合を炭素−炭素結合よりも多く含む第１の層と、表面側に形成され、炭素−炭素結合を炭素−水素結合よりも多く含む第２の層とを有している構成としてもよい
本発明の炭素質膜において、官能基は、アミノ基及びカルボキシル基の少なくとも一方を含む構成とすればよい。
【００１１】
この場合において、官能基はアミノ基を含み、炭素質膜本体の表面における炭素に対する窒素の比率は、０．１６以上とすればよい。また、官能基はカルボキシル基を含み、炭素質膜本体の表面における炭素に対する酸素の比率は、０．１８以上としてもよい。
【００１２】
本発明に係る炭素質膜の形成方法は、少なくとも表面において炭素−炭素結合を炭素−水素結合よりも多く含む炭素質膜本体を基材の表面に成膜する工程（ａ）と、炭素質膜本体にプラズマを照射することにより炭素質膜本体の表面に官能基を導入する工程（ｂ）とを備えていることを特徴とする。
【００１３】
本発明の炭素質膜の形成方法は、少なくとも表面において炭素−炭素結合を炭素−水素結合よりも多く含む炭素質膜本体にプラズマを照射する。このため、炭素−水素結合を炭素−炭素結合よりも多く含む炭素質膜と比べて、官能基導入量が多い炭素質膜を得ることができる。
【００１４】
本発明の炭素質膜の製造方法において、工程（ａ）では、スパッタ法を用いて炭素質膜本体を成膜すればよい。
【００１５】
本発明の炭素質膜の製造方法において、工程（ａ）では、基材側の部分において炭素−水素結合を炭素−炭素結合よりも多く含み、表面側の部分において炭素−炭素結合を炭素−水素結合よりも多く含むように炭素質膜本体を成膜してもよい。
【００１６】
この場合において、工程（ａ）では、化学気相堆積法を用いて炭素−水素結合を炭素−炭素結合よりも多く含む第１の層を形成した後、スパッタ法を用いて炭素−炭素結合を炭素−水素結合よりも多く含む第２の層を形成してもよい。
【００１７】
本発明の炭素質膜の製造方法において、工程（ｂ）では、アンモニアプラズマ及び酸素プラズマの少なくとも一方を照射すればよい。
【発明の効果】
【００１８】
本発明に係る炭素質膜及びその製造方法によれば、炭素質膜へのプラズマ照射による官能基の導入を効率良く行うことが可能となる。
【発明を実施するための最良の形態】
【００１９】
まず、炭素質膜への官能基導入量に影響を与えるパラメータについて説明する。以下において、炭素質膜とは、ダイヤモンド様膜（ＤＬＣ膜）に代表されるｓｐ2炭素−炭素結合、ｓｐ3炭素−炭素結合、ｓｐ2炭素−水素結合及びｓｐ3炭素−水素結合を有するアモルファス膜をいう。
【００２０】
本願発明者らは、炭素質膜の組成とプラズマ照射による官能基の導入量との関係を鋭意検討した結果、炭素質膜の表面に導入される官能基の量は、炭素質膜の表面における炭素−炭素結合の量に依存することを見出した。
【００２１】
図１（ａ）〜（ｃ）は、それぞれ異なる方法により形成した炭素質膜についてのＸ線光電子分光分析法（ＸＰＳ）測定の結果を示している。図１（ａ）はスパッタ法により形成した炭素質膜についての測定結果であり、（ｂ）はアセチレン（Ｃ2Ｈ2）を原料ガスとして化学気相堆積（ＣＶＤ）法により形成した炭素質膜についての測定結果であり、（ｃ）はメタン（ＣＨ4）を原料ガスとしてＣＶＤ法により形成した炭素膜についての測定結果である。
【００２２】
スパッタ法による炭素質膜の形成条件は、ターゲットに２００Ｗの高周波電力を印加し、チャンバ内の圧力を０．１５Ｐａとした。また、形成時における基材の温度は約０℃〜２５０℃の範囲で可変した。
【００２３】
ＣＶＤ法による炭素質膜の形成は、チャンバ内にＣ2Ｈ2又はＣＨ4を流量が１５０ｓｃｃｍ（ｃｍ3／分、但し１気圧、０℃）で、圧力が２Ｐａとなるように導入し、高周波電極に１００Ｗ〜５００Ｗの高周波電力を印加することにより炭素質膜の堆積を行った。
【００２４】
ＸＰＳ測定は、日本電子製のＸＰＳ装置ＪＰＳ９０１０を用いて行った。Ｘ線源には、ＡｌＫα線（１４８６．３ｅＶ）を用い、加速電圧を１０ｋＶ、エミッション電流を１０ｍＡとし、真空度が８×１０-7Ｐａの条件で測定を行った。また、得られたスペクトルのバックグラウンドはShirley法により除去した。試料の測定においては、０．２ｅＶのチャージシフトが解析精度に影響を与える。このため、金のナノ粒子を試料表面の一部に滴下して乾燥させ、金の結合エネルギー（Ａｕ４ｆ７／２）からのシフト量をまず求め、チャージの補正を行った。また、Ｘ線の入射角は４５度とし、表面から４ｎｍ程度の深さまでの部分について測定した。
【００２５】
図１に示したように、スパッタ法により形成した炭素質膜と比べて、ＣＶＤ法により形成した炭素質膜は、炭素の１ｓ（Ｃ１ｓ）ピークの位置が高エネルギー側に移動している。Ｃ１ｓピークの位置のずれは、炭素質膜の表面に存在する水素の量が関係していると考えられる。
【００２６】
図１にはＣ１ｓスペクトルをカーブフィッティングにより分割した結果も示している。カーブフィッティングは、ｓｐ3炭素−炭素結合（ｓｐ3Ｃ−Ｃ）のピークの中心を２８３．７ｅＶ〜２８３．８ｅＶとし、ｓｐ2炭素−炭素結合（ｓｐ2Ｃ−Ｃ）のピークの中心を２８４．２ｅＶ〜２８４．３ｅＶとし、ｓｐ2炭素−水素結合（ｓｐ2Ｃ−Ｈ）のピークの中心を２８４．７ｅＶ〜２８４．８ｅＶとし、ｓｐ3炭素−水素結合（ｓｐ3Ｃ−Ｈ）のピークの中心を２８５．３ｅＶ〜２８５．４ｅＶとして４つの成分に分割した。さらに、高エネルギー側に残されたピークを炭素−酸素結合（Ｃ−Ｏx）成分として分割した。
【００２７】
図１に示すようにスパッタ法により形成した炭素質膜は、ＣＶＤ法により形成した炭素質膜よりも炭素−炭素結合（Ｃ−Ｃ結合）が多く炭素−水素結合（Ｃ−Ｈ）結合が少ない。また、ＣＶＤ法の場合、ＣＨ4を用いた場合の方がＣ2Ｈ2を用いた場合よりもＣ−Ｃ結合が少なく、Ｃ−Ｈ結合が多くなっている。
【００２８】
図２（ａ）及び（ｂ）は、種々の方法により得られた表面における炭素−炭素結合の量が異なる炭素質膜にプラズマを照射した場合の官能基の導入量を示している。（ａ）はアンモニアプラズマを照射した場合のアミノ基の導入量を示し、（ｂ）は酸素プラズマを照射した場合のカルボキシル基の導入量を示している。
【００２９】
プラズマ照射は平行平板型のプラズマ照射装置により行った。プラズマ照射装置のチャンバ内に炭素質薄膜を形成した基材をセットした後、チャンバ内の圧力を１×１０-3Ｐａ以下まで排気する。次に、チャンバ内にガスを所定の流量で導入し、平行平板電極の間に１００Ｗの高周波電力を印加することによりプラズマを発生させた。ガス流量の調整はマスフローコントローラにより行い、プラズマ照射時のチャンバ内圧力は４Ｐａとした。高周波電力は、マッチングボックスを介して接続された高周波電源を用いて印加した。アミノ基の導入にはアンモニアを用い、カルボキシル基の導入には酸素を用いた。プラズマ照射時間は１５秒とした。
【００３０】
アミノ基の導入量は、ＸＰＳ測定において得られた窒素の１ｓ（Ｎ１ｓ）ピークの面積とＣ１ｓピークの面積との比率を指標として示している。プラズマ照射後の炭素質膜に導入された窒素がどのような状態となっているかは明確ではない。しかし、アミノ基及びアミド基等の窒素を含む官能基（窒素性官能基）を形成していると考えられる。窒素性官能基の詳細な分析は困難であるが、ＸＰＳ測定においてＮ１ｓピークは、３９８．９ｅＶに出現していることからも、主にアミノ基が導入されていると考えられる。以下においては、窒素の導入量をアミノ基の導入量として説明する。
【００３１】
カルボキシル基の導入量は、ＸＰＳ測定において得られた酸素の１ｓ（Ｏ１ｓ）ピークの面積とＣ１ｓピークの面積との比率を指標として示している。厳密にはカルボキシル基以外の水酸基等も形成されている可能性があるが、以下においては、酸素の導入量をカルボキシル基の導入量として説明する。
【００３２】
図２の横軸はＣ１ｓピークのカーブフィッティングにより求めた炭素−水素結合のピーク面積（［Ｃ−Ｈ］）と炭素−炭素結合のピーク面積（［Ｃ−Ｃ］）との比である。炭素−水素結合のピーク面積はｓｐ2炭素−水素結合のピーク面積及びｓｐ3炭素−水素結合のピーク面積の和とし、炭素−炭素結合のピーク面積はｓｐ2炭素−炭素結合のピーク面積及びｓｐ3炭素−炭素結合のピーク面積の和とした。
【００３３】
図２（ａ）に示すように、炭素質膜の表面における炭素−水素結合の炭素−炭素結合に対する比率が１．０未満となり、炭素質膜に含まれる炭素−炭素結合の量が炭素−水素結合の量よりも多くなるとアミノ基の導入量が大きく増加している。また、図２（ｂ）に示すように、炭素−水素結合の炭素−炭素結合に対する比率が１．０未満となるとカルボキシル基の導入量も大きく増加している。
【００３４】
炭素質膜の表面において炭素−炭素結合が炭素−水素結合よりも多い場合に官能基の導入量が多くなる理由は、以下のように推定される。炭素−水素結合の結合エネルギーは、炭素−炭素結合の結合エネルギーよりも大きい。このため、炭素−水素結合は炭素−炭素結合と比べてプラズマ照射により切断されにくい。従って、切断されにくい炭素−水素結合が多い場合には官能基の導入量が少なくなり、切断されやすい炭素−炭素結合が多い場合には官能基の導入量が多くなると考えられる。
【００３５】
図３（ａ）及び（ｂ）は、ｓｐ2炭素−炭素結合とｓｐ3炭素−炭素結合との比率（［ｓｐ2Ｃ−Ｃ］／［ｓｐ3Ｃ−Ｃ］）と官能基の導入量との関係を示している。（ａ）はアミノ基の導入量を示し、（ｂ）はカルボキシル基の導入量を示している。図３に示すようにｓｐ2炭素−炭素結合のｓｐ3炭素−炭素結合に対する比率が小さいほどアミノ基の導入量及びカルボキシル基の導入量が増加している。特に、ｓｐ2炭素−炭素結合のｓｐ3炭素−炭素結合に対する比率が３よりも小さい場合に官能基の導入量が多くなっている。ｓｐ2炭素−炭素結合とｓｐ3炭素−炭素結合とを比較すると、ｓｐ3炭素−炭素結合の方がｓｐ2炭素−炭素結合よりも結合エネルギーが小さい。このため、ｓｐ3炭素−炭素結合が多い方がより多くの官能基が導入できると考えられる。
【００３６】
以上の結果に基づいて実現した、官能基を有する炭素質膜１００の例を図４に示す。図４に示すように、基材１０１の表面を覆う炭素質膜本体１０３が形成されている。炭素質膜本体１０３は、炭素−水素結合よりも炭素−炭素結合の量が多い炭素質膜である。炭素質膜本体１０３の表面には官能基導入層１０３ａが形成されており、炭素質膜本体１０３を構成する炭素と結合した官能基１０５が導入されている。官能基１０５としてカルボキシル基（−ＣＯＯＨ）を導入すれば、親水性が高い炭素質膜を実現できる。これにより、炭素質膜の防汚性を向上させたり、生体適合性を向上させたりすることができる。また、アミノ基（−ＮＨ2）を導入すれば正に帯電した炭素質膜が得られ、細胞との親和性を向上させることができる。カルボキシル基又はアミノ基を用いて抗血栓性の薬剤等を炭素質膜に結合することも容易となる。
【００３７】
細胞培養用のマイクロアレイ等においては、マイクロアレイの表面の電位を制御することが必要であることが知られている。カルボキシル基とアミノ基の両方を導入することにより、炭素質膜の表面の電位を任意に操作することが可能となるため、マイクロアレイ等の用途にも有用である。特に、炭素質膜の表面のゼータ電位を正にしようとすると、炭素質膜の表面のアミノ基導入量（Ｎ／Ｃの値）を少なくとも０．１６程度とする必要がある。従来、このようなアミノ基導入量が多い炭素質膜を再現性良く得ることは困難であった。しかし、［Ｃ−Ｈ］／［Ｃ−Ｃ］の値が小さい炭素質膜を用いることによりアミノ基導入量が多い炭素質膜を再現性良く得ることが可能となる。
【００３８】
炭素−水素結合が少ない炭素質膜は、炭素−水素結合が多い炭素質膜と比べ靭性に劣る。このため、炭素−水素結合よりも炭素−炭素結合が多い炭素質膜をステント等の変形する基材の表面に形成すると、剥離が生じるおそれがある。このため、図５に示すように炭素−炭素結合よりも炭素−水素結合が多い炭素質膜である第１の層１０７を形成した後、その上に炭素−水素結合よりも炭素−炭素結合が多い炭素質膜である第２の層１０８を形成する構成としてもよい。図５は、炭素質膜を２層とした例を示したが、３層以上としてもよい。また、炭素−水素結合の量が基材側の部分において表面側の部分よりも多ければよく、連続的に組成が変化する構成としてもよい。
【００３９】
炭素−炭素結合よりも炭素−水素結合が多い第１の層１０７は、例えばプラズマＣＶＤ法により形成すればよい。原料ガスに含まれる水素を多くすればより多くの炭素−水素結合を有する炭素質膜が得られる。炭素−水素結合よりも炭素−炭素結合が多い第２の層１０８は、例えばスパッタ法等により形成すればよい。
【００４０】
このようにすれば成膜時間を短縮できるという効果も得られる。スパッタ法は成膜速度が遅い。このため、厚い炭素質膜を形成しようとすると成膜に時間がかかる。ＣＶＤ法を用いて比較的厚い第１の層１０７を形成した後、第１の層１０７の上に比較的薄い第２の層１０８をスパッタ法を用いて形成すれば、成膜時間を短縮することができる。表面の官能基導入量を高くするためには、第２の層１０８の膜厚は数ｎｍから十数ｎｍ程度あれば十分である。
【００４１】
プラズマＣＶＤとスパッタとを行える装置を用いれば第１の層１０７と第２の層１０８とを連続的に形成することができる。但し、第１の層１０７を堆積した後、異なるチャンバーを用いて第２の層１０８を形成してもよい。
【００４２】
また、スパッタ法においても、成膜条件によっては炭素−水素結合が比較的多い炭素質膜が得られる。例えば、成膜温度を２５０℃とすれば［Ｃ−Ｈ］／［Ｃ−Ｃ］の値が０．２程度の炭素質膜が得られ、成膜温度を０℃とすれば［Ｃ−Ｈ］／［Ｃ−Ｃ］の値が０．６程度の炭素質膜が得られた。チャンバ内の水分がさらに多い条件で成膜を行えば［Ｃ−Ｈ］／［Ｃ−Ｃ］の値をより大きくすることが可能である。逆に、基材の加熱等の脱水素処理を徹底して行うことにより［Ｃ−Ｈ］がさらに少ない炭素質膜が得られる。このように、第１の層１０７及び第２の層１０８を成膜条件が異なるスパッタ法により形成することも可能である。また、第２の層１０８における［Ｃ−Ｈ］／［Ｃ−Ｃ］の値をさらに小さくすることも可能である。
【００４３】
一方、プラズマＣＶＤ法の場合においても、アセチレン等の水素が少ない原料ガスを用い且つチャンバー内の水分を十分に除去してやることにより炭素−水素結合よりも炭素−炭素結合が多い第２の層１０８を形成することが可能である。
【００４４】
炭素質薄膜へのプラズマ照射をアンモニアとした場合と酸素とした場合とを示したが、他のプラズマを照射してもよい。また、混合ガスにより発生させたプラズマを照射してもよい。また、２段階以上のプラズマ照射を行ってもよい。例えば、アミノ基を導入するためには、少なくとも１つの照射段階をアンモニアプラズマの照射とすればよい。アセチレン（Ｃ2Ｈ2）又はベンゼン（Ｃ6Ｈ6）等の炭化水素系のプラズマを照射した後、アンモニアプラズマを照射してもよい。また、炭化水素系のプラズマに代えてアルゴン（Ａｒ）等の不活性ガスのプラズマを用いてもよい。また、アンモニアプラズマの照射と酸素プラズマの照射とを行うことにより、アミノ基とカルボキシル基とを導入することが可能となる。また、アンモニアと酸素との混合ガスを用いてもよい。
【００４５】
基材にはどのようなものを用いてもよい。例えば、鉄、ニッケル、クロム、銅、チタン、白金、タングステン又はタンタル等の金属を基材として用いることができる。また、これらの合金である、ＳＵＳ３１６Ｌ等のステンレス鋼、Ｔｉ−Ｎｉ合金若しくはＣｕ−Ａｌ−Ｍｎ合金等の形状記憶合金、Ｃｕ−Ｚｎ合金、Ｎｉ−Ａｌ合金、チタン合金、タンタル合金、プラチナ合金又はタングステン合金等の合金を用いることもできる。また、アルミニウム、シリコン若しくはジルコニウム等の酸化物、窒化物若しくは炭化物等の生体不活性なセラミックス又はアパタイト若しくは生体ガラス等の生体活性を有するセラミックスでもよい。さらに、ポリメタクリル酸メチル（ＰＭＭＡ）、高密度ポリエチレン若しくはポリアセタール等の高分子樹脂又はポリジメチルシロキサン等のシリコンポリマー若しくはポリテトラフルオロエチレン等のフッ素系ポリマー等であってもよい。
【００４６】
また、形状もどのような形状であってもよく、ステント、カテーテル、ガイドワイヤ又は人工心臓等の医療器具等の状態に成形されたものであっても、成形前の材料の状態であってもよい。また、医療用材料以外の分野においても利用することができる。
【産業上の利用可能性】
【００４７】
本発明に係る炭素質膜及びその製造方法は、炭素質膜へのプラズマ照射による官能基の導入を効率良く行うことができ、医療用材料等に用いることができる官能基を有する炭素質膜及びその製造方法等として有用である。
【図面の簡単な説明】
【００４８】
【図１】（ａ）〜（ｃ）は種々の方法により作成した炭素質膜のＸ線光電子分光分析法による測定結果である。
【図２】（ａ）及び（ｂ）は炭素質膜における炭素−炭素結合の量と官能基の導入量との関係を示すグラフであり、（ａ）はアミノ基の導入量であり、（ｂ）はカルボキシル基の導入量である。
【図３】（ａ）及び（ｂ）は炭素質膜におけるｓｐ3炭素−炭素結合の量と官能基の導入量との関係を示すグラフであり、（ａ）はアミノ基の導入量であり、（ｂ）はカルボキシル基の導入量である。
【図４】例示の炭素質膜を示す断面図である。
【図５】例示の炭素質膜を示す断面図である。
【符号の説明】
【００４９】
１０１      基材
１００      炭素質膜
１０３      炭素質膜本体
１０３ａ    官能基導入層
１０５      官能基
１０７      第１の層
１０８      第２の層
【図１】
2010228972.tif 000003
【図２】
2010228972.tif 000004
【図３】
2010228972.tif 000005
【図４】
2010228972.tif 000006
【図５】
2010228972.tif 000007